ГИПСОВАЯ СМЕСЬ
GYPSUM MIXTURE

Изобретение относится к области производства строительных материалов на основе гипсового вяжущего.
Известна гипсовая смесь, включающая, мас.%: полуводный гипс 28-30; гашеную известь 1,2-1,5; портландцемент 0,9-1,3; песок кварцевый с размером зерен до 0,8 мм 28-50; поваренную соль 0,06-0,08; воду 20-23 [1]. Прочность на сжатие изделий, полученных из такой гипсовой смеси, составляет 20-22 МПа.
Задача изобретения состоит в повышении прочности изделий, полученных из гипсовой смеси.
Технический результат достигается тем, что гипсовая смесь, включающая полуводный гипс, гашеную известь, портландцемент, песок кварцевый с размером зерен до 0,8 мм, воду, дополнительно включает сернокислый цинк и муллитокремнеземистую вату при следующем соотношении компонентов, мас.%: полуводный цинк 28-30; гашеная известь 1,2-1,5; портландцемент 0,3-0,5; песок кварцевый с размером зерен до 0,8 мм 41,97-47,95; вода 20-23; сернокислый цинк 0,03-0,05; муллитокремнеземистая вата 2,5-3.
В таблице приведены составы гипсовой смеси.
Таблица
Компоненты смеси
Содержание, мас.%, в составах
1
2
полуводный гипс
28
30
гашеная известь
1,2
1,5
портландцемент
0,3
0,5
песок кварцевый
47,95
41,97
вода
20
23
сернокислый цинк
0,05
0,03
муллитокремнеземистая вата
2,5
3
Прочность на сжатие, МПа
~25
~25
3
В составе сырьевой смеси для изготовления теплоизоляционного слоя используют муллитокремнеземистую вату со средней плотностью ~80 кг/м, сырьем для производства которой служит технический глинозем и кварцевый песок. Для включения в состав смеси вату предварительно подвергают разволокнению, нарезают на отрезки длиной 10-20 мм.
Компоненты смеси дозируют в требуемых количествах. В воде растворяют сернокислый цинк. Сухие компоненты (полуводный гипс, гашеную известь, портландцемент, песок кварцевый с размером зерен до 0,8 мм, муллитокремнеземистую вату) смешивают, затворяют водой с растворенным в ней сернокислым цинком и еще раз смешивают. Полученную смесь заливают в формы. Через 20-25 мин после заливки изделия извлекают из форм и выдерживают при комнатной температуре в течение 1 суток.
Из предложенной гипсовой смеси могут быть получены разнообразные изделия: блоки, плиты, скульптура и др.
Источники информации
1. Воробьев Х.С. Гипсовые вяжущие и изделия (Зарубежный опыт). - М.: Стройиздат, 1983. - С.181.